(57)【要約】【課題】マットの位置ずれを防止し、マットを外した際に床面を汚染せず、産業廃棄物を低減し、さらに床面の材質や表面形状に限定されずに使用できるマットのずれ防止剤を提供する。【解決手段】（メタ）アクリル酸２−エチルヘキシル単量体単位を７０重量％以上含むアクリル系共重合体と金属イオンとを含有し、固形分濃度が２０〜４０重量％である水性エマルジョンを用いることを特徴とするマットのずれ防止剤。【選択図】なし【特許請求の範囲】
【請求項１】
（メタ）アクリル酸２−エチルヘキシル単量体単位を７０重量％以上含むアクリル系共重合体と金属イオンとを含有し、固形分濃度が２０〜４０重量％である水性エマルジョンを用いることを特徴とするマットのずれ防止剤。
【請求項２】
界面活性剤及び抗菌剤から選ばれる少なくとも一種を含有してなる請求項１に記載のマットのずれ防止剤。
【請求項３】
（メタ）アクリル酸２−エチルヘキシル単量体単位を７０重量％以上含むアクリル系共重合体と金属イオンとを含有し、固形分濃度が３〜１５重量％である水性エマルジョンを用いることを特徴とする着塵剤。
【請求項４】
界面活性剤及び抗菌剤から選ばれる少なくとも一種を含有してなる請求項３に記載の着塵剤。
【発明の詳細な説明】
【技術分野】
【０００１】
本発明は、マットのずれ防止剤及び着塵剤に関する。
【背景技術】
【０００２】
レンタルマットや玄関マット等のマットの上は、多数の人やカートなどの車輌が通過するため、マットの位置ずれは避けられない問題となっている。この対応としては、両面テープを使用してマットの裏面と床面とを接着する方法（特許文献１）が主流であるが、通常、両面テープはマットの両端にのみ貼付されており、マットの中央部は床面と接着していない状態となっているため、多数の人やカートなどの車輌が通過した際に、マットの位置がずれたり、マットがたくれて人がつまずいたりする危険性があった。また、マットを取り外した場合、両面テープの粘着剤がマット裏面と床面の両方に付着した状態で残り、それを除去するのは非常に難しく労力を要するものであった。また、両面テープの基材であるＰＥＴフイルムは、産業廃棄物の増加になり環境に負荷を与えていた。さらに、両面テープは、床面の材質がタイルカーペットのように繊維質のものや表面形状が起伏のあるものに対しては、接着性が劣り使用し難いという問題もあった。
【０００３】
一方、モップ等の清掃具や靴拭きマット等に保持させて用いる着塵剤は、石油系オイルを含むダストコントロール剤が主流である。しかし、石油系オイルを用いると、マットのラバーの波打ちの発生、引火の危険性、モップやマットを使用する面への着塵剤の拡散及び汚染、石油系臭気の発生、使用面する面へのオイル付着やオイル臭の移行などの問題が起っていた。さらに、マットやモップを洗濯した場合、ノルマルヘキサン抽出物が大量に発生するので、それを低減処理するための排水設備には、多大なコストを要するといった問題があった。
【先行技術文献】
【特許文献】
【０００４】
【特許文献１】特開平１１−２９０１９５号公報
【発明の概要】
【発明が解決しようとする課題】
【０００５】
本発明の目的は、上記問題点を解決することであり、すなわち、マットの位置ずれを防止し、マットを外した際に床面を汚染せず、産業廃棄物を低減し、さらに床面の材質や表面形状に限定されずに使用できるマットのずれ防止剤を提供することである。また、本発明の目的は、引火の危険性、使用面への拡散及び汚染、石油系臭気の発生、使用面へのオイル付着やオイル臭の移行など問題がなく、マットやモップを洗濯した場合にノルマルヘキサン抽出物の発生を抑えることができる着塵剤を提供することである。
【課題を解決するための手段】
【０００６】
本発明は、（１）  （メタ）アクリル酸２−エチルヘキシル単量体単位を７０重量％以上含むアクリル系共重合体と金属イオンとを含有し、固形分濃度が２０〜４０重量％である水性エマルジョンを用いることを特徴とするマットのずれ防止剤に関する。
【０００７】
また、本発明は、（２）界面活性剤及び抗菌剤から選ばれる少なくとも一種を含有してなる前記（１）に記載のマットのずれ防止剤に関する。
【０００８】
また、本発明は、（３）（メタ）アクリル酸２−エチルヘキシル単量体単位を７０重量％以上含むアクリル系共重合体と金属イオンとを含有し、固形分濃度が３〜１５重量％である水性エマルジョンを用いることを特徴とする着塵剤に関する。
【０００９】
また、本発明は、（４）界面活性剤及び抗菌剤から選ばれる少なくとも一種を含有してなる前記（３）に記載の着塵剤に関する。
【発明の効果】
【００１０】
本発明によれば、両面テープに代えて共重合体エマルジョンを用いることにより、マットの位置ずれを防止し、マットを外した際に床面を汚染せず、産業廃棄物を低減し、さらに床面の材質や表面形状に限定されずに使用できるマットのずれ防止剤を提供することができる。また、本発明によれば、石油系オイルに代えて共重合体エマルジョンの希釈液を用いることにより、火災の発生、使用面への拡散及び汚染、石油系臭気の発生、使用面へのオイル付着やオイル臭の移行などの問題がなく、マットやモップを洗濯した場合にノルマルヘキサン抽出物の発生を抑えることができる着塵剤を提供することができる。
【図面の簡単な説明】
【００１１】
【図１】図１は、本発明の着塵剤を塗工したカーペットの着塵効果を示す写真である。
【発明を実施するための形態】
【００１２】
［マットのずれ防止剤］
本発明のマットのずれ防止剤は、（メタ）アクリル酸２−エチルヘキシル単量体単位を７０重量％以上含むアクリル系共重合体と金属イオンとを含有し、固形分濃度が２０〜４０重量％である水性エマルジョンを用いることを特徴とする。なお、ここで（メタ）アクリル酸は、アクリル酸又はメタクリル酸を示す。
【００１３】
本発明で用いるアクリル系共重合体は、（メタ）アクリル酸２−エチルヘキシルおよびそれと共重合可能な他の単量体の共重合体である。該アクリル系共重合体は、（メタ）アクリル酸２−エチルヘキシルを主成分とすることが重要であり、他の（メタ）アクリル酸エステル、例えばアクリル酸ブチルを主成分とする場合は、ずれ防止剤が床面に付着し、マットを取り外した時に床面を汚染してしまい、本発明の目的を達成することができない。さらに、本発明のアクリル系共重合体は、（メタ）アクリル酸２−エチルヘキシル単量体単位を７０重量％以上含むものであり、好ましくは８０〜８５重量％含むものである。前記含有量が７０重量％未満ではマットの裏面及び床面との粘着性が劣る。
【００１４】
前記共重合可能な他の単量体としては、不飽和二重結合を有する化合物であり、例えば、（メタ）アクリル酸、クロトン酸、ケイ皮酸、イタコン酸、フマル酸、マレイン酸などの不飽和カルボン酸；（メタ）アクリル酸メチル、（メタ）アクリル酸エチル、（メタ）アクリル酸イソプロピル、（メタ）アクリル酸ｎ−プロピル、（メタ）アクリル酸ｎ−ブチル、（メタ）アクリル酸イソブチル、（メタ）アクリル酸ヘキシル、（メタ）アクリル酸シクロヘキシル、（メタ）アクリル酸ｎ−オクチル、（メタ）アクリル酸イソオクチル、（メタ）アクリル酸ｎ−ノニル、（メタ）アクリル酸イソノニル、（メタ）アクリル酸デシルなどの（メタ）アクリル酸アルキルエステル；（メタ）アクリル酸ラウリル（メタ）アクリロニトリル、α−クロル（メタ）アクリロニトリル等のシアノ基含有ビニル単量体；スチレン、α−メチルスチレン、ビニルトルエン等のビニル芳香族系単量体；イタコン酸モノエチルエステル、フマル酸モノブチルエステル、マレイン酸モノブチルエステル等の不飽和ジカルボン酸のモノアルキルエステル；（メタ）アクリル酸２−ヒドロキシエチル、（メタ）アクリル酸２−ヒドロキシブチル、（メタ）アクリル酸２−ヒドロキシプロピル、２−ヒドロキシ−３−フェノキシプロピル（メタ）アクリレート、グリセロール（メタ）アクリレート、ポリエチレングリコールモノ（メタ）アクリレート、ポリプロピレングリコールモノ（メタ）アクリレート及びポリエチレングリコール−ポリプロピレングリコールモノ（メタ）アクリート等の水酸基含有ビニル単量体；アクリルアミド、メタクリルアミド、Ｎ−メチロールアクリルアミド等のエチレン系不飽和カルボン酸アミドおよびそのＮ置換化合物；アリルアルコール等の不飽和アルコール；（メタ）アクリル酸グリシジル、酢酸ビニル、塩化ビニル、塩化ビニリデン等が挙げられる。これらのなかでも、（メタ）アクリル酸が好ましい。
【００１５】
アクリル系重合体の重量平均分子量は、皮膜形成の観点から５００，０００〜２，０００，０００の範囲であることが好ましい。なお、前記重量平均分子量は、ゲルパーミエーションクロマトグラフィー（ＧＰＣ）で測定し、標準ポリスチレンで換算して求めることができる。
【００１６】
水性エマルジョン中の固形分濃度は、均一に塗布することができコストの観点から２０〜４０重量％であることが好ましく、２５〜３５重量％であることがより好ましい。前記濃度が２０重量％未満では、粘着性が低くなってしまい、４０重量％を超えると皮膜が厚くなり洗濯時に脱落し難くなる。
【００１７】
本発明におけるアクリル系共重合体を含む水性エマルジョンは、前記（メタ）アクリル酸２−エチルヘキシルおよびそれと共重合可能な他の単量体との単量体混合物を、公知の方法によって水性媒体中で乳化重合することにより容易に製造できる。乳化重合において必要に応じ、連鎖移動剤又は可塑剤等を添加しても良い。また、本発明におけるアクリル系共重合体を含む水性エマルジョンは、前記単量体混合物を公知の方法によって溶液重合を行い、得られた共重合体を水性媒体中で乳化剤を用いて分散させることによっても製造することができる。
【００１８】
本発明における水性エマルジョンは、前記アクリル系共重合体と金属イオンを含むものである。アクリル系共重合体のカルボキシル基の一部は、金属イオンを介して分子間で擬似架橋を形成していると考えられ、金属イオンとしては多価金属イオンが好ましく、例えば、亜鉛イオン、カルシウムイオン、マグネシウムイオンなどが挙げられる。これらのなかでも強靱な皮膜、および耐摩耗性などの性能を高める観点から亜鉛イオンが好ましい。金属イオンを含有させるには、アクリル系共重合体に、酸化亜鉛、酸化マグネシウム、水酸化マグネシウム、酸化カルシウム、水酸化カルシウム、炭酸カルシウムなどの金属酸化物、金属水酸化物、金属炭酸塩等を添加して混合すればよい。
【００１９】
本発明の水性エマルジョン中の金属イオンの濃度は、０.２〜１.８重量％であることが好ましく、０.４〜１.６重量％であることがより好ましい。前記濃度が０.２重量％未満では、粘着性は高いが皮膜強度が低く、洗濯で脱落しにくい傾向にあり、１.８重量％を超えると粘着性が低下する傾向にある。
【００２０】
本発明のマットのずれ防止剤は、界面活性剤及び抗菌剤から選ばれる少なくとも一種を含有することができる。
【００２１】
本発明のずれ防止剤は、界面活性剤を含有することにより、マットを洗濯した際にずれ防止剤が塗工面から容易に剥離し除去することができる。レンタルマットのように洗濯して繰り返し使用するマットの場合は、ずれ防止剤が塗工面に残留したままでは、洗濯の乾燥工程において再汚染する可能性が高いため、界面活性剤を含有することが好ましい。
【００２２】
本発明で用いられる界面活性剤としては、特に限定されず、アニオン系、ノニオン系、カチオン系の界面活性剤を用いることができる。アニオン系界面活性剤としては、例えば、ナトリウムドデシルサルフェート、カリウムドデシルサルフェート、アンモニウムドデシルサルフェートなどのアルキルサルフェート；ナトリウムドデシルポリグリコールエーテルサルフェート；ナトリウムスルホリシノート；スルホン化パラフィンのアルカリ金属塩、スルホン化パラフィンのアンモニウム塩などのアルキルスルホネート；ナトリウムラウレート、トリエタノールアミンオレート、トリエタノールアミンアビエテートなどの脂肪酸塩；ナトリウムベンゼンスルホネート、アルカリフェノールヒドロキシエチレンのアルカリ金属サルフェートなどのアルキルアリールスルホネート；高アルキルナフタレンスルホン酸塩；ナフタレンスルホン酸ホルマリン縮合物；ジアルキルスルホコハク酸塩；ポリオキシエチレンアルキルサルフェート塩；ポリオキシエチレンアルキルアリールサルフェート塩などがあげられる。ノニオン系界面活性剤としては、例えば、ポリオキシエチレンアルキルエーテル；ポリオキシエチレンアルキルアリールエーテル；ソルビタン脂肪酸エステル；ポリオキシエチレンソルビタン脂肪酸エステル；脂肪酸モノグリセライド；トリメチロールプロパン脂肪酸エステル；ポリオキシエチレンオキシプロピレン共重合体；エチレンオキサイドの脂肪酸アミン、アミドまたは酸との縮合生成物などがあげられる。カチオン系界面活性剤としては、例えば、第１〜３級アミン塩；ピリジニウム塩；第４級アンモニウム塩などがあげられる。
【００２３】
これらのなかでも、アニオン系界面活性剤が好ましく、アルキルサルフェートが特に好ましい。
本発明のずれ防止剤における界面活性剤の含有量は、アクリル系共重合体１００重量部に対して、好ましくは３〜８重量部、より好ましくは４〜７重量部である。前記含有量が３重量部未満では、ずれ防止剤の皮膜が洗濯の際に剥離しにくい傾向にあり、８重量部を超えると、マットを敷きこんでいる際に水のしみ込みによりずれ防止剤の皮膜の剥離が生じ、マットのずれ防止効果が弱くなる傾向にある。
【００２４】
本発明のずれ防止剤は、抗菌剤を含有することにより、マット裏面における菌の発生と増殖を抑制することができる。例えば、病院、厨房、トイレ等に用いるマットは、抗菌性が特に要求されるため、抗菌剤を含有することが好ましい。
【００２５】
本発明で用いられる抗菌剤としては、特に限定されず、銀系抗菌剤が好ましく、例えば、銀を担持したアルミナ、シリカゲル、ゼオライト、リン酸カルシウム、リン酸ジルコニウム、チタン酸カリウム、ハイドロタルサイト、ガラス、銀・タンパク化合物（例えば、高松油脂株式会社製、商品名：エージーコート２０１Ｓ）などが例示できる。これらのなかでも、分散性、沈降性の観点から、銀・タンパク化合物が好ましい。
本発明のずれ防止剤における抗菌剤の含有量は、アクリル系共重合体１００重量部に対して、好ましくは０.１〜２.０重量部、より好ましくは０.２〜１.８重量部である。前記含有量が０.１重量部未満では、抗菌効果が弱くなる傾向にあり、２.０重量部を超えると、銀の沈降が生じ本来の添加量の効果が発揮しない傾向にある。
【００２６】
本発明のずれ防止剤は、ｐＨが６〜８の範囲に調製されることが好ましい。
【００２７】
また、本発明のずれ防止剤は、必要に応じ増粘剤等を添加して、塗工面や塗装方法に適した粘度に調整してもよい。
【００２８】
本発明のずれ防止剤は、マットの裏面に刷毛、ロール、スプレーなどを用いて、固形分換算値として、好ましくは３０〜６０ｇ／ｍ２となるよう塗工し、乾燥固化させて用いられる。前記塗工量（固形分）が３０ｇ／ｍ２未満では粘着力が不足する傾向にあり、６０ｇ／ｍ２を超えると洗濯の際、皮膜の剥離に時間を要する傾向にある。ずれ防止剤を塗工するマットの裏面の材質は特に限定されないが、通常は合成ゴムであり、例えば、ブタジエンラバー（ＢＲ）、スチレン−ブタジエンラバー（ＳＢＲ）、クロロプレンラバー（ＣＲ）、ブタジエン−アクリロニトリルラバー（ＮＢＲ）、イソブチレン−イソプレンラバー（ＩＩＲ）、エチレン−プロピレンラバー（ＥＰＲ、ＥＰＤＭ）、スチレン系熱可塑性エラストマー、ポリ塩化ビニル、ポリプロピレンやポリエチレンなどが挙げられる。本発明のずれ防止剤を塗工したマットが設置される床面の材質は特に限定されず、例えば、Ｐタイル、フローリング、大理石、プラスチック、畳、金属板、御影石、タイルカーペットなどが挙げられる。床面の表面形状も特に限定されず、フラットな面でも起伏のある面でも構わない。
［着塵剤］
本発明の着塵剤は、（メタ）アクリル酸２−エチルヘキシル単量体単位を７０重量％以上含むアクリル系共重合体と金属イオンとを含有し、固形分濃度が３〜１５重量％である水性エマルジョンを用いることを特徴とする。前記アクリル系共重合体における（メタ）アクリル酸２−エチルヘキシル単量体単位の含有量が７０重量％では、着塵剤を付着させる繊維との粘着性が劣る。なお、ここで、（メタ）アクリル酸２−エチルヘキシル単量体単位を７０重量％以上含むアクリル系共重合体と金属イオンとを含有するエマルジョンは、前記マットのずれ防止剤において説明したエマルジョンと同様のものであるため、説明を省略する。
【００２９】
本発明の着塵剤は固形分濃度が３〜１５重量％である水性エマルジョンであり、上記マットのずれ防止剤を水性媒体で希釈して、固形分濃度を前記範囲に調整することにより容易に得ることができる。固形濃度の好ましい範囲は、５〜１５重量％である。前記固形濃度が３重量％未満では着塵効果に劣り、１５重量％を超えると濃度が高くなり繊維又はパイル間が密着して繊維製品の本来の機能が失われることになる。水性媒体は、特に限定されず、通常は水が用いられる。本発明の着塵剤は水性エマルジョンであるため、石油系オイルを含む従来の着塵剤を使用した場合の問題点を解決できる。
【００３０】
本発明の着塵剤は、界面活性剤及び抗菌剤から選ばれる少なくとも一種を含有することができる。
【００３１】
本発明の着塵剤は界面活性剤を含有することにより、着塵剤を付着させたマットやモップなどの清掃具を洗濯した際に、着塵剤が付着面から容易に剥離し除去することができる。洗濯後のマットやモップに再度、着塵剤を付着させることにより繰り返し長期間使用することができる。例えば、レンタルマットのように洗濯して繰り返し使用するマットの場合は、着塵剤が付着面に残留したままでは、洗濯の乾燥工程において再汚染する可能性が高いため、界面活性剤を含有することが好ましい。
【００３２】
本発明で用いられる界面活性剤としては、特に限定されず、アニオン系、ノニオン系、カチオン系の界面活性剤を用いることができ、その具体例としては前述したものが挙げられ、なかでも、アニオン系界面活性剤が好ましく、アルキルサルフェートが特に好ましい。本発明の着塵剤における界面活性剤の含有量は、アクリル系共重合体１００重量部に対して、好ましくは３〜８重量部、より好ましくは４〜７重量部である。前記含有量が３重量部未満では、着塵剤が洗濯の際に剥離しにくい傾向にあり、８重量部を超えると、使用・保管中の湿気などの水分により着塵剤の剥離が生じ易く、着塵効果が弱くなる傾向にある。
【００３３】
本発明の着塵剤は、抗菌剤を含有することにより、着塵剤を付着させたマットやモップなどの清掃具のパイル面における菌の発生と増殖を抑制することができる。例えば、病院、厨房、トイレ等に用いるマットやモップ等は、特に抗菌性が要求されるため、抗菌剤を含有することが好ましい。
【００３４】
本発明で用いられる抗菌剤としては、特に限定されず、銀系抗菌剤が好ましく、その具体例としては前述したものが挙げられる。これらのなかでも、分散性、沈降性の観点から、銀・タンパク化合物が好ましい。
本発明の着塵剤における抗菌剤の含有量は、アクリル系共重合体１００重量部に対して、好ましくは０.１〜２.０重量部、より好ましくは０.２〜１.８重量部である。前記含有量が０.１重量部未満では、抗菌効果が弱くなる傾向にあり、２.０重量部を超えると、銀の沈降が生じ本来の添加量の効果が発揮しない傾向にある。
【００３５】
本発明の着塵剤は、ｐＨが６〜８の範囲に調製されることが好ましい。
【００３６】
本発明の着塵剤は、マットやモップなどの繊維製品の繊維部分に塗布、含浸又は噴霧などの方法によって付着させる。着塵剤の付着量は、付着させる繊維に対して、固形分が５〜３０重量％となることが好ましい。前記付着量が５重量％未満では着塵効果が弱くなる傾向にあり、３０重量％を超えると繊維同士がくっついてしまい繊維製品本来の機能を果し難くなる。着塵剤を付着させる繊維は、特に限定されず、例えば、綿、麻、羊毛、石綿などの天然繊維；レーヨンなどの半合成繊維；ナイロン、ポリエステル、アクリル等の合成繊維；等が挙げられる。これらの繊維は、１種又は２種以上の組合せで使用することができ、また、撚糸、ヒモ、クロスのような織物、マットのようなタフト化織物、編物、不織布などの形態で使用することができる。繊維製品としては、モップやマット以外に、ハタキ、ブラシ、布帛などが挙げられる。
【実施例】
【００３７】
以下、本発明を実施例により詳細に説明する。ただし、下記の実施例は本発明を制限するものではない。
【００３８】
［ずれ防止剤の調製と評価］
実施例１
アクリル酸２−エチルヘキシル単量体単位を８０重量％及びアクリル酸２０重量％を含むアクリル系共重合体と亜鉛イオンとを含有する樹脂分散液（東亜合成株式会社製、品名：アロンタックＨＶＣ９３００、固形分濃度：６２．９重量％、ｐＨ：６．８）に水を添加して充分撹拌し、固形分濃度３０重量％のエマルジョンからなるずれ防止剤（ａ１）を調製した。マット（１５０ｃｍ×９０ｃｍ）裏のＮＢＲラバー面にロールを用いて前記ずれ防止剤（ａ１）を固形分５０ｇ／ｍ２となるように塗工し、１時間自然乾燥を行って、サンプルマット（１）を作製した。
【００３９】
実施例２
アクリル酸２−エチルヘキシル単量体単位を８０重量％及びアクリル酸２０重量％を含むアクリル系共重合体と亜鉛イオンとを含有する樹脂分散液（東亜合成株式会社製、品名：アロンタックＨＶＣ９３００、固形分濃度：６２．９重量％、ｐＨ：６．８）１００重量部に、アルキルサルフェート（高松油脂株式会社製、商品名：マーセルＴＮ−９）５重量部及び銀・タンパク化合物（高松油脂株式会社製、商品名：エージーコート２０１Ｓ）０．５重量部を添加し、次いで、水を添加して充分撹拌し、固形分濃度３０重量％のエマルジョンからなるずれ防止剤（ａ２）を調製した。マット（１５０ｃｍ×９０ｃｍ）裏のＮＢＲラバー面にロールを用いて前記ずれ防止剤（ａ２）を固形分５０ｇ／ｍ２となるように塗工し、１時間自然乾燥を行って、サンプルマット（２）を作製した。
【００４０】
比較例１
マット（１５０ｃｍ×９０ｃｍ）の裏面のボーダー部分４辺に幅４.５ｃｍの両面テープを貼付し、サンプルマット（３）を作製した。
【００４１】
比較例２
酢酸エチル及びトルエンからなる溶剤系粘着剤（東亜合成株式会社製、商品名：アロンタックＭ−３００）を、マット（１５０ｃｍ×９０ｃｍ）裏のＮＢＲラバー面にロールを用いて固形分が５０ｇ／ｍ２となるよう塗工し、１時間自然乾燥を行って、サンプルマット（４）を作製した。
【００４２】
比較例３
アクリル酸ブチル単量体単位を８０重量％含むアクリル系共重合体と亜鉛イオンとを含有する樹脂分散液（東亞合成株式会社製、品名：アロンタックＲＰ２７５、固形分濃度：５０重量％、ｐＨ：６〜８）に水を添加して充分撹拌し、固形分濃度３０重量％のエマルジョンを調製した。マット（１５０ｃｍ×９０ｃｍ）裏のＮＢＲラバー面にロールを用いて前記エマルジョンを固形分が５０ｇ／ｍ２となるよう塗工し、１時間自然乾燥を行って、サンプルマット（５）を作製した。
【００４３】
（Ｉ）マットの保持力（ずれ防止性）の評価−１
実施例及び比較例で作製したサンプルマット（１）〜（５）を２５ｍｍ×２５ｍｍ角に裁断し、８０℃の恒温下、直角のステンレス板に前記サンプルマットを貼付し、サンプルマット下部に１Ｋｇの荷重をかけて、サンプルマットが剥がれ落ちるまでの時間を測定し、その保持時間を保持力とした。２４時間後にも保持されていた場合には保持時間２４時間以上とし、初期貼付け位置からのずれ幅を測定し、その結果を表１に示す。
【００４４】
（ＩＩ）敷設面への残存性の評価−１
実施例及び比較例で作製したサンプルマット（１）〜（５）を２５ｍｍ×２５ｍｍ角に裁断し、２５℃の室温下、水平なＰタイルの上に、エマルジョン、粘着剤又は両面テープ塗付面が密着するようにマットを置き、マットに１ｋｇの荷重を１４日間かけた後、マットを敷設面から外して、粘着成分の敷設面への残存性の有無を目視観察した。その結果を表１に示す。
【表１】
2010174165.tif 000002
【００４５】
表１より、本発明のずれ防止剤は、２４時間以上経過してもマットは殆どずれることが無く、また、床面に残存せず汚染しないことが分る。これに対し、両面テープを用いた比較例１及び溶剤系粘着剤を用いた比較例２は、マットの保持力が弱く、床面に残存し汚染してしまうことが分る。また、アクリル酸ブチル単量体単位を主成分に含むアクリル系重合体を用いた比較例３は、床面に残存し汚染してしまうことが分る。
【００４６】
（ＩＩＩ）敷設面への残存性の評価−２
実施例１で作製したサンプルマット（１）を用い、Ｐタイルの代りに下記表２に示す床材を用いること以外は、上記（ＩＩ）敷設面への残存性の評価−１と同様に操作して、粘着成分の敷設面への残存性の有無を目視観察した。その結果を表２に示す。
【表２】
2010174165.tif 000003
【００４７】
（ＩＶ）マットのずれ防止性の評価−２
実施例及び比較例で作製したサンプルマット（１）〜（５）を、通行人数が約１００人／１日、荷重３０ｋｇカートの通過２０回／１日の場所のコンクリート床面に７日間敷設し、マットのずれを実地評価した。
その結果、両面テープで固定した比較例１のサンプルマット（３）は、３日目からカートが通るたびにマット中央部に膨らみたわみが生じ、カートがスムーズに通ることができなくなり、１週間で入口側の両面テープが外れマットにずれが生じた。さらに両面テープの粘着剤が床面に残り剥離できなかった。
【００４８】
比較例２のサンプルマット（４）は、ラバー面が膨潤して柔らかくなり、マット全体が波打った現象が見られた。そのまま敷き込みカートの往来を実施したところ一日でマットは３０ｃｍ以上敷設場所から移動し、カートが通過した床面には粘着剤が付着していた。
【００４９】
比較例３のサンプルマット（５）は、７日間移動することはなかったが、カーとが通過した床面には粘着剤が付着していた。
【００５０】
実施例１及び２のサンプルマット（１）及び（２）は、２週間たわみも生ずることなく、ずれもせず良好であった。２週間後にマットを外して床面を観察したところ、ずれ防止剤が残存せず床面の汚染は無かった。
（Ｖ）洗濯剥離性の評価
上記（ＩＶ）マットのずれ防止性の評価−３で二週間敷設した後の、サンプルマット（２）を回収し、中性洗剤をマット重量に対して１重量％用い、４０℃で２０分間ドラム式洗濯機で洗濯し、すすぎを常温で２回行い、脱水後１００℃で乾燥させた。ずれ防止剤（ａ２）がマットに残存していると、すすぎ終わった後、塗膜が白濁し乾燥中に粘着が再発生し、乾燥機中の繊維くずが付着したり、マット裏のラバー面どうしが密着するが、そのような現象が見られなかったので、サンプルマット（２）からずれ防止剤（ａ２）が除去されていることを確認した。
【００５１】
［着塵剤の調製と評価］
実施例３
実施例２で調製した固形分濃度３０重量％のエマルジョを水で希釈して、固形分濃度１０重量％のエマルジョン希釈液からなる着塵剤（ｂ１）を調製した。
【００５２】
マット（１５０ｃｍ×９０ｃｍ）のパイル面（再生ＰＥＴ糸）の半分にスプレーを用いて塗布固形分が３０ｇ／ｍ２となるよう着塵剤（ｂ１）を付着させ、１時間自然乾燥を行って、サンプルマット（６）を作製した。得られたサンプルマット（６）は、着塵剤（ｂ１）の効果を調べるために、パイル面の半分にだけ着塵剤（ｂ１）を付着させたものである。
【００５３】
サンプルマット（６）を、通行人数が約１００人／１日、荷重３０ｋｇカートの通過２０回／１日の場所のコンクリート床面に７日間敷設し、着塵性の実地評価を行なった。その結果を図１に示す。図１の写真に示すように、着塵剤（ｂ１）を付着させた面（写真のマットの手前半分）は、着塵剤（ｂ１）を付着させていない面（写真のマットの奥半分）と比較して明らかに汚れており、塵や埃を吸着していることが分る。また、着塵剤（ｂ１）の床面への拡散もなかった。
【００５４】
上記サンプルマット（６）を回収し、中性洗剤をマット重量に対して１重量％用い、４０℃で２０分間ドラム式洗濯機で洗濯し、すすぎを常温で２回行い、脱水後１００℃で乾燥させたところ、サンプルマット（６）の汚れは完全に除去された。着塵剤（ｂ１）がマットに残存していると、乾燥後も黒ずんだ汚れが付着しているが、着塵剤を付着していない面と変わらず、同等の色調であることからサンプルマット（６）から着塵剤（ｂ１）が除去されたことが確認できた。
【００５５】
比較例４
着塵剤（ｂ１）に代えて、鉱物油で構成された、ナフテン系油の含有比率が２２重量％、アロマ系油の含有率が１２重量％、パラフィン系油の含有率が６６重量％であり、アニリン点が１０６℃のダストコントロール用品の着塵油剤を用いてマット（１５０ｃｍ×９０ｃｍ）のパイル面（再生ＰＥＴ糸）にスプレーを用いて、塗布量が３０ｇ／ｍ２となるよう塗布し、サンプルマット（７）を作製した。
【００５６】
サンプルマット（７）を実施例３と同じ場所のコンクリート床面に二日間敷設し、着塵性の実地評価を行なった。サンプルマット（７）のパイル面は汚れており、塵や埃を吸着していることが認められた。しかし、着塵油剤は、往来する人の履物やカートのコロに付着し、床面への拡散・汚染が見られた。
【００５７】
上記サンプルマット（７）を回収し、中性洗剤をマット重量に対して１重量％用い、４０℃で２０分間ドラム式洗濯機で洗濯し、すすぎを常温で２回行い、脱水後１００℃で乾燥させたところ、汚れが少し残っていた。また、着塵油剤の臭いも残存しており、着塵油剤が除去されていないことが確認できた。
【００５８】
実施例４
モップの払拭部のパイル面（再生ＰＥＴ糸）にスプレーを用いて、前記実施例３で調整した着塵剤（ｂ１）を、払拭部の重量に対する塗布固形分が２０重量％となるよう付着させ、１時間自然乾燥を行って、サンプルモップ（１）を作製した。
【００５９】
サンプルモップ（１）を用いて、通行人数が約１００人／１日の場所の床面（大きさ：６０ｍ２、材質：コンクリート）の拭き取りを１日１回、２週間行なったところ、床面の汚れは毎回きれいに取れた。拭き取り後のサンプルモップ（１）の払拭部を回収し、中性洗剤を払拭部の重量に対して１重量％用い、４０℃で２０分間ドラム式洗濯機で洗濯し、すすぎを常温で２回行い、脱水後１００℃で乾燥させたところ、払拭部の汚れは完全に除去された。着塵剤（ｂ１）が払拭部に残存していると、乾燥後も黒ずんだ汚れが付着しているが、着塵剤を付着していないモップと変わらず、同等の色調から払拭部から着塵剤（ｂ１）が除去されたことが確認できた。
【００６０】
比較例５
着塵剤（ｂ１）に代えて、鉱物油で構成された、ナフテン系油の含有比率が２２重量％、アロマ系油の含有率が１２重量％、パラフィン系油の含有率が６６重量％であり、アニリン点が１０６℃のダストコントロール用品の着塵油剤を用いること以外は、実施例４と同様に操作して、モップの払拭部のパイル面（再生ＰＥＴ糸）にスプレーを用いて、払拭部の重量に対して塗布量が２０ｇ重量％となるように付着させ、1時間自然乾燥を行って、サンプルモップ（２）を作製した。
【００６１】
サンプルモップ（２）を用いて、実施例４と同じ場所のコンクリート床面の拭き取りを行なったところ、サンプルモップ（１）に比べて床面の汚れは除去できなかった。また、床面にオイル臭が移行しており、着塵油剤の床面への拡散・汚染が確認された。
【００６２】
拭き取り後のサンプルモップ（２）の払拭部を回収し、中性洗剤を払拭部に対して１重量％用い、４０℃で２０分間ドラム式洗濯機で洗濯し、すすぎを常温で２回行い、脱水後１００℃で乾燥させたところ、払拭部の汚れが少し残っていた。また、着塵油剤の臭いも残存しており、着塵油剤が除去されていないことが確認できた。
【図１】
2010174165.tif 000004